(57)【特許請求の範囲】
【請求項１】
透明基材上に塗布され耐候性防眩層を形成する耐候性防眩性コーティング組成物であって、
該耐候性防眩性コーティング組成物は第１成分および第２成分を含み、該耐候性防眩性コーティング組成物を基材上に塗布した後に、該第１成分および第２成分のＳＰ値の差に基づいて第１成分と第２成分とが相分離し、表面にランダムな凹凸を有する樹脂層が形成される、耐候性防眩性コーティング組成物であり、および
該第１成分は不飽和二重結合含有アクリル共重合体であり、
該第２成分は、炭素数２〜４のアルキレンオキシド単位をモノマー一分子中に３〜６モル当量有する３官能以上の不飽和二重結合含有モノマーを含む、多官能性不飽和二重結合含有モノマーである、
耐候性防眩性コーティング組成物。
【請求項２】
前記炭素数２〜４のアルキレンオキシド単位をモノマー一分子中に３〜６モル当量有する３官能以上の不飽和二重結合含有モノマーは、耐候性防眩性コーティング組成物の樹脂固形分の重量に対して２〜５０重量％含まれる、請求項１記載の耐候性防眩性コーティング組成物。
【請求項３】
前記第１成分のＳＰ値（ＳＰ１）および第２成分のＳＰ値（ＳＰ２）が下記数式の条件；
【数１】
0005237745.tif 000018
を満たす関係にある、請求項１または２記載の耐候性防眩性コーティング組成物。
【請求項４】
さらに有機溶媒を含む耐候性防眩性コーティング組成物であって、
第１成分のＳＰ値（ＳＰ１）、第２成分のＳＰ値（ＳＰ２）および有機溶媒のＳＰ値（ＳＰｓｏｌ）が、下記条件；
ＳＰ１とＳＰｓｏｌとの差が２以下である；
を満たす関係にある、請求項３記載の耐候性防眩性コーティング組成物。
【請求項５】
前記炭素数２〜４のアルキレンオキシド単位をモノマー一分子中に３〜６モル当量有する３官能以上の不飽和二重結合含有モノマーは、３官能以上の多価アルコールに、炭素数２〜４のアルキレンオキシド骨格を導入し、次いで（メタ）アクリレートを反応させることによって得られた（メタ）アクリレートモノマーである、請求項１〜４いずれかに記載の耐候性防眩性コーティング組成物。
【請求項６】
前記炭素数２〜４のアルキレンオキシド単位をモノマー一分子中に３〜６モル当量有する３官能以上の不飽和二重結合含有モノマーは、下記式１
【化１】
0005237745.tif 000019
［式１中、
ｎ、ｍおよびｐは、それぞれ独立して２〜４の整数であり、
ｘ、ｙおよびｚは、それぞれ独立して０〜３の整数であり、但し、ｘ、ｙおよびｚの和が３〜６であることを条件とし、および
Ｒ１は、水酸基を有していてもよい炭素数１〜３のアルキル基であり、
Ｒ２、Ｒ３およびＲ４は、それぞれ独立して水素またはメチル基である。］
で示されるモノマーである、請求項１〜５いずれかに記載の耐候性防眩性コーティング組成物。
【請求項７】
無機フィラーおよび樹脂粒子を含まないことを特徴とする、請求項１〜６いずれか記載の耐候性防眩性コーティング組成物。
【請求項８】
紫外線吸収剤を含まないことを特徴とする、請求項１〜７いずれかに記載の耐候性防眩性コーティング組成物。
【請求項９】
透明基材および防眩層を有する耐候性防眩フィルムであって、該防眩層が請求項１〜８いずれかに記載の耐候性防眩性コーティング組成物から形成される、耐候性防眩フィルム。
【請求項１０】
耐候性防眩フィルムのヘイズが２０％未満である、請求項９記載の耐候性防眩フィルム。
【請求項１１】
耐候性防眩フィルムのＲａ（粗さ曲線の算術平均粗さ）およびＲｚ（粗さ曲線の最大高さ粗さ）が下記条件：
【数２】
0005237745.tif 000020
【数３】
0005237745.tif 000021
を満たす関係にある、請求項９記載の耐候性防眩フィルム。
【請求項１２】
防眩フィルムの表面の粗さ曲線要素の平均長さ（Ｓｍ）が２００μｍ以下である、請求項９記載の耐候性防眩フィルム。
【請求項１３】
透明基材に、請求項１〜８いずれかに記載の耐候性防眩性コーティング組成物を塗布する塗布工程、および
得られた塗膜を硬化させる硬化工程、
を包含する、耐候性防眩フィルムの製造方法。
【請求項１４】
透明基材に、請求項１〜８いずれかに記載の耐候性防眩性コーティング組成物を塗布する塗布工程、および
得られた塗膜に光を照射して、相分離および硬化させる光照射工程、
を包含する、耐候性防眩フィルムの製造方法。
【請求項１５】
請求項１３または１４記載の防眩フィルムの製造方法により得られる耐候性防眩フィルム。
【発明の詳細な説明】
【技術分野】
【０００１】
本発明は、各種透明プラスチックフィルム、透明プラスチック板およびガラスなどの透明基材に対して耐候性の防眩層を形成することができる耐候性防眩性コーティング組成物、およびこの耐候性防眩性コーティング組成物から形成される防眩層を有する耐候性防眩フィルムに関する。
【背景技術】
【０００２】
近年、液晶表示装置（液晶ディスプレイ）、ＬＥＤ（発光ダイオードディスプレイ）、ＥＬＤ（エレクトロルミネセンスディスプレイ）、ＶＦＤ（蛍光ディスプレイ）、ＰＤＰ（プラズマディスプレイパネル）などといった、フラットパネルディスプレイの用途が拡大しつつある。例えば液晶表示装置などは、薄型、軽量、低消費電力などの利点を有しており、コンピュータ、ワードプロセッサ、テレビジョン、携帯電話、携帯情報端末機器等の様々な分野で使用されている。そしてこれらのフラットパネルディスプレイにおいて、屋外または半屋外に設置される事例もまた増加している。例えば、屋外または半屋外に設置された、広告などの情報掲示を目的としたフラットパネルディスプレイが増加している。また液晶表示装置において、画面上の表示を押さえることによって機器を操作する機構を有するいわゆるタッチパネルは、その優れた操作性により、例えば、銀行ＡＴＭ、自動販売機、携帯情報端末（ＰＤＡ）、複写機、ファクシミリ、ゲーム機、博物館およびデパートなどの施設に設置される案内表示装置、カーナビゲーション、マルチメディアステーション（コンビニエンスストアに設置される多機能端末機）、携帯電話、鉄道車両のモニタ装置などとして、屋内のみに限られず屋外または半屋外においても広く用いられている。
【０００３】
液晶表示装置などのフラットパネルディスプレイにおいては、ディスプレイ表面上に、表面を粗面化する防眩（ＡＧ：Anti Glare）層またはフィルム、屈折率を調整する低反射（ＬＲ：Low Reflection）層またはフィルム、無反射フィルム（ＡＲ：Anti Reflection）などが設けられている。これらによって、外光の反射によるコントラスト低下、およびディスプレイ表面に背景が反射する映り込みなどといった不具合の解消が図られている。
【０００４】
液晶表示装置の表示性能を改善する防眩フィルムの製造方法として、一般に、フィルム製造時に、切削、型押し成型、貼り合わせなどの加工によってその表面を粗面化する方法、または、樹脂粒子を含む層をフィルム上に設けてフィルムの表面を粗面化する方法、などが挙げられる。現在、後者の樹脂粒子を含む層をフィルム上に設ける方法が広く用いられている。
【０００５】
特開２００２−２２１６１０号公報（特許文献１）には、透光性樹脂と透光性微粒子とを含む防眩層が積層された防眩フィルムであって、透光性樹脂と透光性微粒子との屈折率の差が０．３以下であって、透光性樹脂が防眩層の表面より０．１〜０．３μｍ突出してなる防眩フィルムが記載されている。このような防眩フィルムの製造において、例えば使用する微粒子が均一に分散しないという問題が挙げられる。溶液中に樹脂を均一に分散させるためには、例えば溶液粘度を制御・調整するなどの注意が必要とされる。微粒子が均一に分散せずに凝集すると、表面上の凹凸形状が所望の範囲から外れてしまい、透過画像鮮明性が低下したり、いわゆるギラツキまたは白ぼけが起こるなどの不具合が生じることがある。
【０００６】
一方、フィルム製造時に、切削、型押し成型、貼り合わせなどの加工によって表面を粗面化する場合は、その粗面の凹凸をランダムに設けることが困難であり、凹凸がある規則に従ってしまうことがある。凹凸がある規則に従う場合は、凹凸面で反射される光が互いに干渉を起こすことがあり、反射光を強めあったりモアレ模様が生じたりなどディスプレイの表示に不具合を起こす原因となる。すなわち、モアレ模様の発生は、表示装置の画素の配列方向に対して、防眩層の微細凹凸構造の配列方向が重なることが原因である。画素が規則的に並んでいるのに対して、その規則に重なる様に微細凹凸構造が位置した場合に起きる傾向がある。また、型押し成型によって防眩層を形成する場合は、防眩層の型押し工程、そしてこの型押しに用いられる型の洗浄などの工程が必要となり、煩雑である。さらに、型押しに用いられる型の成型表面上に異物が付着しないように注意を払う必要もある。
【０００７】
特開２００３−００４９１７号公報（特許文献２）には、防眩フィルムと偏光子とを備える防眩層付偏光板であって、前記防眩層の微細凹凸構造の配列方向が前記偏光子の吸収軸方向又は透過軸方向に対して２２．５°±１２．５°であることを特徴とする防眩層付偏光板が記載されている。ここに記載されるように、加工によって微細凹凸構造を設ける場合は配列方向の角度などを細かく調節する必要があり、製造工程が煩雑となる。また、表示画面の高精細化、カラー化により表示素子の画素がより小さくなると、モアレ模様の発生の確率がより高くなると考えられる。そのため、この問題を解決する技術が必要とされている。
【０００８】
国際公開ＷＯ ２００５／０７３７６３号明細書（特許文献３）には、第１成分および第２成分を含む防眩性コーティング組成物であって、基材上に塗布した後に、第１成分および第２成分の物性の差に基づいて第１成分と第２成分とが相分離し、表面にランダムな凹凸を有する樹脂層が形成される、防眩性コーティング組成物が記載されている。この防眩性コーティング組成物を用いることによって、不規則な凹凸形状を有し、モアレなどが発生しない防眩層を得ることができる。しかしながら、近年のフラットパネルディスプレイの用途の拡大により、優れた防眩性に加えて優れた耐候性を有することに対する要求が高まりつつある。そのため、耐候性に優れた防眩層を形成することができる耐候性防眩性コーティング組成物に関して研究する余地がでてきた。
【０００９】
【特許文献１】特開２００２−２２１６１０号公報
【特許文献２】特開２００３−００４９１７号公報
【特許文献３】国際公開ＷＯ ２００５／０７３７６３号明細書
【発明の開示】
【発明が解決しようとする課題】
【００１０】
本発明は上記従来の問題を解決するものであり、その目的とするところは、より優れた耐候性を有する防眩層を形成することができる耐候性防眩性コーティング組成物、およびこの耐候性防眩性コーティング組成物から形成される防眩層を有する耐候性防眩フィルムを提供することにある。
【課題を解決するための手段】
【００１１】
本発明は、
透明基材上に塗布され耐候性防眩層を形成する耐候性防眩性コーティング組成物であって、
この耐候性防眩性コーティング組成物は第１成分および第２成分を含み、この耐候性防眩性コーティング組成物を基材上に塗布した後に、この第１成分および第２成分のＳＰ値の差に基づいて第１成分と第２成分とが相分離し、表面にランダムな凹凸を有する樹脂層が形成される、耐候性防眩性コーティング組成物であり、および
この第１成分は不飽和二重結合含有アクリル共重合体であり、
この第２成分は、炭素数２〜４のアルキレンオキシド単位をモノマー一分子中に３〜６モル当量有する３官能以上の不飽和二重結合含有モノマーを含む、多官能性不飽和二重結合含有モノマーである、
耐候性防眩性コーティング組成物、を提供するものであり、これにより上記目的が達成される。
【００１２】
上記炭素数２〜４のアルキレンオキシド単位をモノマー一分子中に３〜６モル当量有する３官能以上の不飽和二重結合含有モノマーは、耐候性防眩性コーティング組成物の樹脂固形分の重量に対して２〜５０重量％含まれるのが好ましい。
【００１３】
また、上記第１成分のＳＰ値（ＳＰ１）および第２成分のＳＰ値（ＳＰ２）が下記数式の条件；
【００１４】
【数１】
0005237745.tif 000002
【００１５】
を満たす関係にあるのが好ましい。
【００１６】
さらに有機溶媒を含む耐候性防眩性コーティング組成物であって、
第１成分のＳＰ値（ＳＰ１）、第２成分のＳＰ値（ＳＰ２）および有機溶媒のＳＰ値（ＳＰｓｏｌ）が、下記条件；
ＳＰ１とＳＰｓｏｌとの差が２以下である；
を満たす関係にあるのが好ましい。
【００１７】
また、上記炭素数２〜４のアルキレンオキシド単位をモノマー一分子中に３〜６モル当量有する３官能以上の不飽和二重結合含有モノマーは、３官能以上の多価アルコールに、炭素数２〜４のアルキレンオキシド骨格を導入し、次いで（メタ）アクリレートを反応させることによって得られた（メタ）アクリレートモノマーであるのがより好ましい。
【００１８】
また、上記炭素数２〜４のアルキレンオキシド単位をモノマー一分子中に３〜６モル当量有する３官能以上の不飽和二重結合含有モノマーは、下記式１
【００１９】
【化１】
0005237745.tif 000003
【００２０】
［式１中、
ｎ、ｍおよびｐは、それぞれ独立して２〜４の整数であり、
ｘ、ｙおよびｚは、それぞれ独立して０〜３の整数であり、但し、ｘ、ｙおよびｚの和が３〜６であることを条件とし、および
Ｒ１は、水酸基を有していてもよい炭素数１〜３のアルキル基であり、
Ｒ２、Ｒ３およびＲ４は、それぞれ独立して水素またはメチル基である。］
で示されるモノマーであるのが好ましい。
【００２１】
上記耐候性防眩性コーティング組成物は、無機フィラーおよび樹脂粒子を含まないことを特徴とする。
【００２２】
上記耐候性防眩性コーティング組成物はまた、紫外線吸収剤を含まないことを特徴とする。
【００２３】
本発明はさらに、透明基材および防眩層を有する耐候性防眩フィルムであって、この防眩層が上記耐候性防眩性コーティング組成物から形成される、耐候性防眩フィルム、も提供する。
【００２４】
この耐候性防眩フィルムのヘイズは２０％未満であるのが好ましい。
【００２５】
また、上記耐候性防眩フィルムのＲａ（粗さ曲線の算術平均粗さ）およびＲｚ（粗さ曲線の最大高さ粗さ）が下記条件：
【００２６】
【数２】
0005237745.tif 000004
【数３】
0005237745.tif 000005
【００２７】
を満たす関係にあるのが好ましい。
【００２８】
さらに、上記耐候性防眩フィルムの防眩フィルムの表面の粗さ曲線要素の平均長さ（Ｓｍ）が２００μｍ以下であるのが好ましい。
【００２９】
本発明はさらに、
透明基材に、上記耐候性防眩性コーティング組成物を塗布する塗布工程、および
得られた塗膜を硬化させる硬化工程、
を包含する、耐候性防眩フィルムの製造方法、も提供する。
【００３０】
本発明はさらに、
透明基材に、上記耐候性防眩性コーティング組成物を塗布する塗布工程、および
得られた塗膜に光を照射して、相分離および硬化させる光照射工程、
を包含する、耐候性防眩フィルムの製造方法、も提供する。
【００３１】
本発明はまた、上記防眩フィルムの製造方法により得られる耐候性防眩フィルムも提供する。
【発明の効果】
【００３２】
本発明の耐候性防眩性コーティング組成物は、基材上に塗布し必要に応じて乾燥させた後に、硬化させるのみで、表面に凹凸を有する樹脂層である防眩層を設けることができる。また、本発明により防眩層の表面に凹凸を形成した場合、自然発生的に凹凸配置が決まるので、防眩層の表面に不規則な凹凸形状を形成することができる。このため、凹凸配置の規則性に起因するモアレが発生しないという特長を有する。そして本発明の耐候性防眩性コーティング組成物から得られる防眩層は経時等による黄変が低減されており、耐候性に優れているという特徴を有している。本発明の耐候性防眩性コーティング組成物においては、第２成分として炭素数２〜４のアルキレンオキシド単位をモノマー一分子中に３〜６モル当量有する３官能以上の不飽和二重結合含有モノマーが含まれていることによって、紫外線吸収剤などの耐候性安定剤を用いなくても、優れた耐候性が得られるという特徴を有している。
【００３３】
本発明の耐候性防眩性コーティング組成物を用いることにより、表面に凹凸を有し耐候性に優れる防眩層を容易に形成することができ、そしてこれを用いて耐候性防眩フィルムを容易に製造することができる。そして得られる耐候性防眩フィルムは、映り込みがなく、そしてヘイズ（曇価）が低く全光線透過率が高いことに加えて、耐候性に優れており、かつ優れた表面硬度を有するという、優れた性能を有するものである。
【発明を実施するための最良の形態】
【００３４】
耐候性防眩性コーティング組成物
本発明の耐候性防眩性コーティング組成物は、透明基材上に塗布されることによって、耐候性に優れる防眩層を形成するものである。この耐候性防眩性コーティング組成物には、第１成分および第２成分の２種類の成分が少なくとも含まれる。これら第１成分および第２成分は、防眩性コーティング組成物を基材上に塗布される場合において、第１成分および第２成分それぞれのＳＰ値の差に基づいて、第１成分と第２成分とが相分離するという特徴を有する。
【００３５】
本発明の耐候性防眩性コーティング組成物は、第１成分として不飽和二重結合含有アクリル共重合体を含む。不飽和二重結合含有アクリル共重合体としては、例えば、（メタ）アクリルモノマーなどの酸基を有する重合性不飽和モノマーを重合または共重合した樹脂またはこの酸基を有する重合性不飽和モノマーと他のエチレン性不飽和二重結合を有するモノマーとを共重合した樹脂に、エチレン性不飽和二重結合およびエポキシ基を有するモノマーを反応させた共重合体；この酸基を有する重合性不飽和モノマーと他のエチレン性不飽和二重結合およびエポキシ基を有するモノマーとを反応させた共重合体；この酸基を有する重合性不飽和モノマーと他のエチレン性不飽和二重結合およびイソシアネート基を有するモノマーとを反応させた共重合体；などが挙げられる。
【００３６】
不飽和二重結合含有アクリル共重合体の具体的な調製方法の一例として、例えば、酸基を有する重合性不飽和モノマーと、他の重合性不飽和モノマーとを共重合し、次いで得られた共重合体の酸基とエポキシ基含有エチレン性不飽和モノマーのエポキシ基とを反応させる方法が挙げられる。
【００３７】
酸基を有する重合性不飽和モノマーとしては、例えば、アクリル酸、メタクリル酸、クロトン酸、２−（メタ）アクリロイルオキシエチルコハク酸、２−（メタ）アクリロイルオキシエチルフタル酸および２−（メタ）アクリロイルオキシエチルヘキサヒドロフタル酸のようなモノカルボン酸；マレイン酸、フマル酸、シトラコン酸、メサコン酸およびイタコン酸のようなジカルボン酸；無水マレイン酸および無水イタコン酸のような酸無水物；およびマレイン酸モノエチル、フマル酸モノエチルおよびイタコン酸モノエチルのようなジカルボン酸のモノエステル；またはこれらのα−位のハロアルキル、アルコキシ、ハロゲン、ニトロもしくはシアノにより置換された置換誘導体；ｏ−、ｍ−、ｐ−ビニル安息香酸またはこれらのアルキル、アルコキシ、ハロゲン、ニトロ、シアノ、アミドもしくはエステルにより置換された置換誘導体；などを挙げることができる。これらは１種のみを用いてもよく、また２種以上を併用してもよい。
【００３８】
他の重合性不飽和モノマーとして、例えば、スチレンまたはスチレンのα−、ｏ−、ｍ−、ｐ−アルキル、アルコキシ、ハロゲン、ハロアルキル、ニトロ、シアノ、アミド、エステルにより置換された置換誘導体；ブタジエン、イソプレン、ネオプレン等のオレフィン類；ｏ−、ｍ−、ｐ−ヒドロキシスチレンまたはこれらのアルキル、アルコキシ、ハロゲン、ハロアルキル、ニトロ、シアノ、アミド、エステルもしくはカルボキシにより置換された置換誘導体；ビニルヒドロキノン、５−ビニルピロガロール、６−ビニルピロガロール、１−ビニルフロログリシノール等のポリヒドロキシビニルフェノール類；メタクリル酸またはアクリル酸のメチル、エチル、ｎ−プロピル、ｉ−プロピル、ｎ−ブチル、ｓｅｃ−ブチル、ｔｅｒ−ブチル、ペンチル、ネオペンチル、イソアミルヘキシル、シクロヘキシル、アダマンチル、アリル、プロパギル、フェニル、ナフチル、アントラセニル、アントラキノニル、ピペロニル、サリチル、シクロヘキシル、ベンジル、フェネシル、クレシル、グリシジル、イソボロニル、トリフェニルメチル、ジシクロペンタニル、クミル、３−（Ｎ,Ｎ−ジメチルアミノ）プロピル、３−（Ｎ,Ｎ−ジメチルアミノ）エチル、フリルもしくはフルフリルエステル；メタクリル酸またはアクリル酸のアニリドもしくはアミド、またはＮ,Ｎ−ジメチル、Ｎ,Ｎ−ジエチル、Ｎ,Ｎ−ジプロピル、Ｎ,Ｎ−ジイソプロピルもしくはアントラニルアミド；アクリロニトリル、アクロレイン、メタクリロニトリル、塩化ビニル、塩化ビニリデン、フッ化ビニル、フッ化ビニリデン、Ｎ−ビニルピロリドン、ビニルピリジン、酢酸ビニル、Ｎ−フェニルマレインイミド、Ｎ−（４−ヒドロキシフェニル）マレインイミド、Ｎ−メタクリロイルフタルイミド、Ｎ−アクリロイルフタルイミド等を用いることができる。
【００３９】
エポキシ基含有エチレン性不飽和モノマーとして、例えば、グリシジル（メタ）アクリレート、β−メチルグリシジル（メタ）アクリレートおよび３，４−エポキシシクロヘキサニル（メタ）アクリレート、４−ヒドロキシブチルアクリレートグリシジルエーテル等が挙げられる。バランスのとれた硬化性と貯蔵安定性を示す塗料組成物を調製するためには、グリシジル（メタ）アクリレートを用いることが好ましい。
【００４０】
不飽和二重結合含有アクリル共重合体は、上記の通り、酸基を有する重合性不飽和モノマーおよび他の重合性不飽和モノマーを溶媒に溶解して必要に応じて加熱し、重合開始剤を加えて共重合させ、次いで得られた共重合の酸基とエポキシ基含有エチレン性不飽和モノマーのエポキシ基とを反応させる方法によって得ることができる。共重合反応において、必要に応じて連鎖移動剤を存在させるのが好ましい。モノマー成分、重合開始剤、溶媒および連鎖移動剤は連続して添加してもよい。
【００４１】
不飽和二重結合含有アクリル共重合体の共重合において用いることができる溶媒として、例えばエタノール、１−プロパノール、２−プロパノール、１−ブタノール、エチレングリコール等のアルコール類、アセトン、メチルイソブチルケトン、シクロヘキサノン等のケトン類、２−メトキシエタノール、２−エトキシエタノール、２−ブトキシエタノール等のセルソルブ類、２−（２−メトキシエトキシ）エタノール、２−（２−エトキシエトキシ）エタノール、２−（２−ブトキシエトキシ）エタノール等のカルビトール類、メチルアセテート、エチルアセテート、ｎ−ブチルアセテート、エチルラクテート、ｎ−ブチルラクテート、エチレングリコールモノメチルエーテルアセテート、プロピレングリコールモノメチルエーテルアセテート、エチレングリコールジアセテート、グリセリントリアセテート等のエステル類、ジエチレングリコールジメチルエーテル、ジエチレングリコールメチルエチルエーテル等が挙げられる。これらの溶媒の使用量は、反応原料であるモノマー総量１００重量部当たり、好ましくは２０〜１０００重量部である。
【００４２】
不飽和二重結合含有アクリル共重合体の共重合において用いることができる重合開始剤としては、一般的にラジカル重合開始剤として知られているものが使用でき、例えば２，２’−アゾビスイソブチロニトリル、２，２’−アゾビス−（２，４−ジメチルバレロニトリル）、２，２’−アゾビス−（４−メトキシ−２，４−ジメチルバレロニトリル）などのアゾ化合物；ベンゾイルペルオキシド、ラウロイルペルオキシド、ｔ−ブチルペルオキシピバレート、１，１’−ビス−（ｔ−ブチルペルオキシ）シクロヘキサン、ターシャルブチルペルオキシ−２−エチルヘキサノエートなどの有機過酸化物；および過酸化水素が挙げられる。ラジカル重合開始剤として過酸化物を用いる場合には、過酸化物を還元剤とともに用いてレドックス型開始剤として用いてもよい。
【００４３】
共重合において用いることができる連鎖移動剤としては、ｎ−ブチルメルカプタン、ｎ−ドデシルメルカプタン、ｔ−ブチルメルカプタン、チオグリコール酸エチル、チオグリコール酸２−エチルヘキシル、２−メルカプトエタノール等のメルカプタン類、クロロホルム、四塩化炭素、四臭化炭素等のハロゲン化アルキル類等を挙げることができる。
【００４４】
共重合は、例えば６０〜１５０℃で３〜４８時間撹拌することによって行うことができる。
【００４５】
次いで得られた共重合体の酸基と、エポキシ基含有エチレン性不飽和モノマーとを反応させる。この反応により、共重合体の酸基と、エポキシ基含有エチレン性不飽和モノマーが有するエポキシ基とが反応し、そしてこれにより共重合体に不飽和二重結合（エチレン性不飽和二重結合）が導入されることとなる。こうして不飽和二重結合含有アクリル共重合体を得ることができる。この導入反応方法として、例えば６０〜１５０℃で３〜４８時間撹拌することによって行うことができる。
【００４６】
また、不飽和二重結合含有アクリル共重合体の具体的な調製方法の他の一例として、例えば、エポキシ基含有エチレン性不飽和モノマーと、他の重合性不飽和モノマーとを共重合し、次いで得られた共重合体のエポキシ基と、酸基を有する重合性不飽和モノマーの酸基とを反応させる方法が挙げられる。この方法における重合方法などの反応方法は、上記と同様である。
【００４７】
本発明において第１成分として使用される不飽和二重結合含有アクリル共重合体の重量平均分子量は、５００〜１０００００であるのが好ましく、１０００〜５００００であるのがより好ましい。本明細書における重量平均分子量は、ポリスチレン換算による重量平均分子量を意味する。また、不飽和二重結合含有アクリル共重合体は１種を単独で用いてもよく、また２種以上を混合して用いてもよい。
【００４８】
本発明の耐候性防眩性コーティング組成物は、第２成分として多官能性不飽和二重結合含有モノマーを含む。そして本発明においては、第２成分である多官能性不飽和二重結合含有モノマーが、炭素数２〜４のアルキレンオキシド単位をモノマー一分子中に３〜６モル当量有する３官能以上の不飽和二重結合含有モノマーを含むことを特徴とする。
【００４９】
炭素数２〜４のアルキレンオキシド単位をモノマー一分子中に３〜６モル当量有する３官能以上の不飽和二重結合含有モノマーは、例えば、３官能以上の多価アルコールに、炭素数２〜４のアルキレンオキシド骨格を導入し、これに（メタ）アクリレートを反応させることによって調製することができる。
【００５０】
炭素数２〜４のアルキレンオキシド単位をモノマー一分子中に３〜６モル当量有する３官能以上の不飽和二重結合含有モノマーとして、例えば下記式１で示されるモノマーが挙げられる。
【００５１】
【化２】
0005237745.tif 000006
【００５２】
上記式１中、
ｎ、ｍおよびｐは、それぞれ独立して２〜４の整数であり、
ｘ、ｙおよびｚは、それぞれ独立して０〜３の整数であり、但し、ｘ、ｙおよびｚの和が３〜６であることを条件とし、および
Ｒ１は、水酸基を有していてもよい炭素数１〜３のアルキル基であり、
Ｒ２、Ｒ３およびＲ４は、それぞれ独立して水素またはメチル基である。
【００５３】
炭素数２〜４のアルキレンオキシド単位をモノマー一分子中に３〜６モル当量有する３官能以上の不飽和二重結合含有モノマーとして、例えば、トリエチレングリコール−トリメチロールプロパントリ（メタ）アクリレート、トリプロピレングリコール−トリメチロールプロパントリ（メタ）アクリレート、ヘキサエチレングリコール−トリメチロールプロパントリ（メタ）アクリレート、ヘキサプロピレングリコール−トリメチロールプロパントリ（メタ）アクリレート、などが挙げられる。
【００５４】
本発明において、炭素数２〜４のアルキレンオキシド単位をモノマー一分子中に３〜６モル当量有する３官能以上の不飽和二重結合含有モノマーを含有する多官能性不飽和二重結合含有モノマーを第２成分として用いて耐候性防眩性コーティング組成物を調製することによって、コーティング組成物によって形成される防眩層の耐候性が向上するという効果を得ることができる。
【００５５】
この炭素数２〜４のアルキレンオキシド単位をモノマー一分子中に３〜６モル当量有する３官能以上の不飽和二重結合含有モノマーは、耐候性防眩性コーティング組成物の樹脂固形分の重量に対して２〜５０重量％含まれるのが好ましい。この３官能以上の不飽和二重結合含有モノマーの量が５０重量％を超える場合は、得られる耐候性防眩性コーティング組成物の基材に対する初期密着性の低下が生じることがある。さらに、得られる防眩層の鉛筆硬度の低下および耐スチールウール性の低下が生じるおそれがある。一方３官能以上の不飽和二重結合含有モノマーの量が２重量％未満である場合は、得られる防眩層の耐候性向上の効果が得られないおそれがある。
【００５６】
本発明の耐候性防眩性コーティング組成物を用いることによって、紫外線吸収剤などの耐候性安定剤を用いることなく、得られる防眩層の耐候性を向上させることができる。紫外線吸収剤として、例えば、ベンゾトリアゾール系紫外線吸収剤、トリアジン系紫外線吸収剤、ベンゾフェノン系紫外線吸収剤、ベンゾエート系紫外線吸収剤、ヒンダードアミン系紫外線吸収剤などが、樹脂分野などにおいて一般的に用いられている。しかしながらこれらの紫外線吸収剤は、特にヒンダードアミン系紫外線吸収剤などのように、紫外線を吸収することによって着色が生じるものが多い。そのため、高い視認性が求められる、液晶表示装置の防眩層の形成に用いられる防眩性コーティング組成物においては、これらの紫外線吸収剤の使用は非常に制限されることとなる。そして本発明によって、このような紫外線吸収剤などの耐候性安定剤を用いることなく、防眩層の耐候性を向上させることが可能となった。
【００５７】
本発明においては、多官能性不飽和二重結合含有モノマーとして、炭素数２〜４のアルキレンオキシド単位をモノマー一分子中に３〜６モル当量有する３官能以上の不飽和二重結合含有モノマーを含有する多官能性不飽和二重結合含有モノマーと、その他の多官能性不飽和二重結合含有モノマーとを併用するのが好ましい。その他の多官能性不飽和二重結合含有モノマーを併用することによって、得られる防眩層の表面硬度を確保することができる。
【００５８】
上記炭素数２〜４のアルキレンオキシド単位をモノマー一分子中に３〜６モル当量有する３官能以上の不飽和二重結合含有モノマー以外の多官能性不飽和二重結合含有モノマーとして、例えば、多価アルコールと（メタ）アクリレートとの脱アルコール反応物である、２官能またはそれ以上の多官能性不飽和二重結合含有モノマーが挙げられ、より好ましくは３官能またはそれ以上の多官能性不飽和二重結合含有モノマーが挙げられる。具体的には、ペンタエリスリトールトリ（メタ）アクリレート、ペンタエリスリトールテトラ（メタ）アクリレート、ジペンタエリスリトールヘキサ（メタ）アクリレート、ジペンタエリスリトールペンタ（メタ）アクリレート、トリメチロールプロパントリ（メタ）アクリレート、ジトリメチロールプロパンテトラ（メタ）アクリレート、ネオペンチルグリコールジ（メタ）アクリレートなどが挙げられる。
【００５９】
多官能性不飽和二重結合含有モノマーにおける、炭素数２〜４のアルキレンオキシド単位をモノマー一分子中に３〜６モル当量有する３官能以上の不飽和二重結合含有モノマーを含有する多官能性不飽和二重結合含有モノマー（ａ）と、その他の多官能性不飽和二重結合含有モノマー（ｂ）との割合は、（ａ）：（ｂ）＝３：９７〜５０：５０であるのが好ましい。（ａ）の割合が３より低い場合は、十分な耐候性向上効果が得られないおそれがある。また（ａ）の割合が５０を超える場合は、得られる防眩層の表面硬度が低くなるおそれがある。
【００６０】
本発明の耐候性防眩性コーティング組成物においては、組成物を塗装した際に、組成物中に含まれる第１成分および第２成分のＳＰ値の差に基づいて第１成分と第２成分とが相分離し、表面にランダムな凹凸を有する樹脂層が形成される。本発明の耐候性防眩性コーティング組成物においては、不飽和二重結合含有アクリル共重合体である第１成分のＳＰ値（ＳＰ１）は、多官能性不飽和二重結合含有モノマーである第２成分のＳＰ値（ＳＰ２）より低い値であることが好ましい。
【００６１】
ＳＰ値とは、ｓｏｌｕｂｉｌｉｔｙ ｐａｒａｍｅｔｅｒ（溶解性パラメーター）の略であり、溶解性の尺度となるものである。ＳＰ値は数値が大きいほど極性が高く、数値が小さいほど極性が低いことを示す。
【００６２】
例えば、ＳＰ値は次の方法によって実測することができる［参考文献：ＳＵＨ、ＣＬＡＲＫＥ、Ｊ．Ｐ．Ｓ．Ａ−１、５、１６７１〜１６８１（１９６７）］。
【００６３】
測定温度：２０℃
サンプル：樹脂０．５ｇを１００ｍｌビーカーに秤量し、良溶媒１０ｍｌをホールピペットを用いて加え、マグネティックスターラーにより溶解する。
溶媒：
良溶媒…ジオキサン、アセトンなど
貧溶媒…ｎ−ヘキサン、イオン交換水など
濁点測定：５０ｍｌビュレットを用いて貧溶媒を滴下し、濁りが生じた点を滴下量とする。
【００６４】
樹脂のＳＰ値δは次式によって与えられる。
【００６５】
【数４】
0005237745.tif 000007
【数５】
0005237745.tif 000008
【数６】
0005237745.tif 000009
【００６６】
Ｖi：溶媒の分子容（ｍｌ／ｍｏｌ）
φi：濁点における各溶媒の体積分率
δi：溶媒のＳＰ値
ｍｌ：低ＳＰ貧溶媒混合系
ｍｈ：高ＳＰ貧溶媒混合系
【００６７】
本発明の耐候性防眩性コーティング組成物は、第１成分のＳＰ値（ＳＰ１）および第２成分のＳＰ値（ＳＰ２）が下記数式の条件；
【００６８】
【数７】
0005237745.tif 000010
【００６９】
を満たす関係にあるのが好ましい。この第１成分のＳＰ値と第２成分のＳＰ値の差（ＳＰ２−ＳＰ１）は０．５以上であるのが好ましく、０．８以上であるのがさらに好ましい。このＳＰ値の差の上限は特に限定されないが、一般には１５以下であり、好ましくは５以下である。第１成分のＳＰ値と第２成分のＳＰ値との差が０．５以上である場合は、互いの樹脂の相溶性が低く、それによりコーティング組成物の塗装後に第１成分と第２成分との相分離がもたらされると考えられる。なお第１成分または第２成分が２種以上の混合物である場合のＳＰ１およびＳＰ２は、各樹脂または化合物のＳＰ値の平均値をＳＰ１、ＳＰ２とする。
【００７０】
本発明の耐候性防眩性コーティング組成物は、さらに有機溶媒を含んでもよい。この場合は、耐候性防眩性コーティング組成物に含まれる有機溶媒のＳＰ値（ＳＰｓｏｌ）が、下記条件；
ＳＰ１とＳＰｓｏｌとの差が２以下である；
を満たす関係にあるのがより好ましい。ＳＰ１とＳＰｓｏｌとの差が２以下であることによって、低ヘイズでありかつ防眩性能に優れた防眩層を調製することができることとなる。ＳＰ１とＳＰｓｏｌとの差は１以下、つまり０〜１の範囲内であるのがさらに好ましい。なお、ＳＰ１およびＳＰｓｏｌは、これらの差が２以下であればよい。ＳＰ１＜ＳＰｓｏｌであってもよく、ＳＰ１＞ＳＰｓｏｌであってもよい。
【００７１】
本発明の耐候性防眩性コーティング組成物には、上記の第１成分および第２成分のほかに、通常使用される樹脂が含まれてもよい。本発明の耐候性防眩性コーティング組成物は、上記のような第１成分および第２成分を用いることによって、樹脂粒子などを含ませなくても、凹凸を有する樹脂層を形成することができることに特徴がある。
【００７２】
本発明の耐候性防眩性コーティング組成物は、第１成分と第２成分を、必要に応じた溶媒、重合開始剤、添加剤などと併せて混合することにより調製される。本発明の耐候性防眩性コーティング組成物中における第１成分と第２成分との比率は、１：９９〜９９：１が好ましく、１：９９〜５０：５０がより好ましく、１：９９〜２０：８０がさらに好ましい。
【００７３】
本発明の耐候性防眩性コーティング組成物は光重合開始剤を含むのが好ましい。光重合開始剤が存在することによって、第１成分および第２成分が光照射により重合することとなる。光重合開始剤の例として、例えば、アルキルフェノン系光重合開始剤、アシルフォスフィンオキサイド系光重合開始剤、チタノセン系光重合開始剤、オキシムエステル系重合開始剤などが挙げられる。アルキルフェノン系光重合開始剤として、例えば２，２−ジメトキシ−１，２−ジフェニルエタン−１−オン、１−ヒドロキシ−シクロヘキシル−フェニル−ケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２−ヒロドキシ−１−｛４−［４−（２−ヒドロキシ−２−メチル−プロピオニル）−ベンジル］フェニル｝−２−メチル−プロパン−１−オン、２−メチル−１−（４−メチルチオフェニル）−２−モルフォリノプロパン−１−オン、２−ベンジル−２−ジメチルアミノ−１−（４−モルフォリノフェニル）−ブタノン−１、２−（ジメチルアミノ）−２−［（４−メチルフェニル）メチル］−１−［４−（４−モルホリニル）フェニル］−１−ブタノンなどが挙げられる。アシルフォスフィンオキサイド系光重合開始剤として、例えば２，４，６−トリメチルベンゾイル−ジフェニル−フォスフィンオキサイド、ビス（２，４，６−トリメチルベンゾイル）−フェニルフォスフィンオキサイドなどが挙げられる。チタノセン系光重合開始剤として、例えば、ビス（η５−２，４−シクロペンタジエン−１−イル）−ビス（２，６−ジフルオロ−３−（１Ｈ−ピロール−１−イル）−フェニル）チタニウムなどが挙げられる。オキシムエステル系重合開始剤として、例えば、１．２−オクタンジオン，１−［４−（フェニルチオ）−，２−（Ｏ−ベンゾイルオキシム）］、エタノン，１−［９−エチル−６−（２−メチルベンゾイル）−９Ｈ−カルバゾール−３−イル］−，１−（０−アセチルオキシム）、オキシフェニル酢酸、２−［２−オキソ−２−フェニルアセトキシエトキシ］エチルエステル、２−（２−ヒドロキシエトキシ）エチルエステルなどが挙げられる。これらの光重合開始剤は、１種を単独で用いてもよく、また２種以上を併用してもよい。
【００７４】
上記光重合開始剤のうち、２−ヒドロキシ−２−メチル−１−フェニル−プロパン−１−オン、１−ヒドロキシ−シクロヘキシル−フェニル−ケトン、２−メチル−１−（４−メチルチオフェニル）−２−モルフォリノプロパン−１−オン、２−ベンジル−２−ジメチルアミノ−１−（４−モルフォリノフェニル）−ブタノン−１および２，２−ジメトキシ−１，２−ジフェニルエタン−１−オンなどがより好ましく用いられる。
【００７５】
光重合開始剤の好ましい量は、第１成分および第２成分そして必要に応じた他の樹脂（これらを合わせて「樹脂成分」という。）１００重量部に対して、０．０１〜２０重量部であり、より好ましくは１〜１０重量部である。
【００７６】
本発明で用いられるコーティング組成物中の溶媒は、特に限定されるものではなく、第１成分および第２成分、塗装の下地となる部分の材質および組成物の塗装方法などを考慮して適時選択される。用いられる溶媒の具体例としては、例えば、トルエン、キシレンなどの芳香族系溶媒；メチルエチルケトン、アセトン、メチルイソブチルケトン、シクロヘキサノンなどのケトン系溶媒；ジエチルエーテル、イソプロピルエーテル、テトラヒドロフラン、ジオキサン、エチレングリコールジメチルエーテル、エチレングリコールジエチルエーテル、ジエチレングリコールジメチルエーテル、ジエチレングリコールジエチルエーテル、プロピレングリコールモノメチルエーテル、アニソール、フェネトールなどのエーテル系溶媒；酢酸エチル、酢酸ブチル、酢酸イソプロピル、エチレングリコールジアセテートなどのエステル系溶媒；ジメチルホルムアミド、ジエチルホルムアミド、Ｎ−メチルピロリドンなどのアミド系溶媒；メチルセロソルブ、エチルセロソルブ、ブチルセロソルブなどのセロソルブ系溶媒；メタノール、エタノール、プロパノールなどのアルコール系溶媒；ジクロロメタン、クロロホルムなどのハロゲン系溶媒；などが挙げられる。これらの溶媒を単独で使用してもよく、また２種以上を併用して使用してもよい。これらの溶媒のうち、エステル系溶媒、エーテル系溶媒、アルコール系溶媒およびケトン系溶媒が好ましく使用される。
【００７７】
本発明の耐候性防眩性コーティング組成物は、必要に応じて、種々の添加剤を添加することができる。このような添加剤として、帯電防止剤、可塑剤、界面活性剤、酸化防止剤などの常用の添加剤が挙げられる。
【００７８】
本発明の耐候性防眩性コーティング組成物は、樹脂粒子を用いることなく、表面に凹凸を有し耐候性に優れる防眩層を容易に形成することができる。そして本発明の耐候性防眩性コーティング組成物は、屋外または半屋外に設置される、液晶表示装置、発光ダイオードディスプレイ、エレクトロルミネセンスディスプレイ、蛍光ディスプレイ、プラズマディスプレイパネル、ＣＲＴディスプレイなどといったフラットパネルディスプレイのフィルムの表面上に防眩層を設ける場合において好適に用いることができる。
【００７９】
本発明の耐候性防眩性コーティング組成物は、このような屋外または半屋外に設置されるフラットパネルディスプレイの上部フィルムの両表面上に防眩層を設けるのに、特に好適に用いることができる。本発明の耐候性防眩性コーティング組成物は樹脂粒子を含んでいない。そのため、本発明の耐候性防眩性コーティング組成物を用いて、フィルム上に防眩層を設けることによって、樹脂粒子の凝集に起因する防眩層のギラツキの光学的問題を解消することができる。また本発明の耐候性防眩性コーティング組成物は樹脂粒子を含んでいないため、フィルムへの接触またはフィルムの拭き取りの際の圧力およびフィルム変形によって樹脂粒子が剥がれ落ちるなどといった不具合が生じることはないという利点もある。さらに本発明の耐候性防眩性コーティング組成物によって形成される防眩層は良好な表面硬度を有するという利点もある。
【００８０】
そして本発明の耐候性防眩性コーティング組成物は、紫外線吸収剤などの耐候性安定剤を用いることなく防眩層の耐候性が改善されている。そのため、耐候性安定剤を配合することに起因する耐擦傷性の低下またはハードコート性の低下などの不具合を伴うことなく、優れた防眩性、視認性および耐候性が達成されている。従って本発明の耐候性防眩性コーティング組成物は、屋外または半屋外に設置されるフラットパネルディスプレイに対して好適に用いることができる。
【００８１】
防眩フィルム
本発明の耐候性防眩性コーティング組成物を用いて、優れた防眩性、視認性および耐候性を有する耐候性防眩フィルムを形成することができる。このような耐候性防眩フィルムは、透明基材と耐候性に優れた防眩層とを有する。
【００８２】
透明基材としては、各種透明プラスチックフィルム、透明プラスチック板およびガラスなどを使用することができる。透明プラスチックフィルムとして、例えばトリアセチルセルロース（ＴＡＣ）フィルム、ポリエチレンテレフタレート（ＰＥＴ）フィルム、ジアセチレンセルロースフィルム、アセテートブチレートセルロースフィルム、ポリエーテルサルホンフィルム、ポリアクリル系樹脂フィルム、ポリウレタン系樹脂フィルム、ポリエステルフィルム、ポリカーボネートフィルム、ポリスルホンフィルム、ポリエーテルフィルム、ポリメチルペンテンフィルム、ポリエーテルケトンフィルム、（メタ）アクリルニトリルフィルム等が使用できる。透明基材として、ＰＥＴフィルムを使用するのが強度などの点から好ましい。なお、透明基材の厚さは、用途に応じて適時選択することができるが、一般に２５〜１０００μｍ程で用いられる。
【００８３】
防眩層は、透明基材上に、上記の耐候性防眩性コーティング組成物を塗布することにより形成される。コーティング組成物の塗布方法は、コーティング組成物および塗装工程の状況に応じて適時選択することができ、例えばディップコート法、エアーナイフコート法、カーテンコート法、ローラーコート法、ワイヤーバーコート法、グラビアコート法やエクストルージョンコート法（米国特許２６８１２９４号明細書）などにより塗布することができる。
【００８４】
防眩層の厚みは、特に制限されるものではなく、種々の要因を考慮して適時設定することができる。例えば、乾燥膜厚が０．０１〜２０μｍとなるようにコーティング組成物を塗布することができる。
【００８５】
透明基材に塗布された塗膜をそのまま硬化させてもよく、また硬化させる前に塗膜を乾燥させて、硬化前に予め相分離させておいてもよい。塗膜を硬化させる前に乾燥させる場合は、３０〜２００℃、より好ましくは４０〜１５０℃で、０．１〜６０分間、より好ましくは１〜３０分間乾燥させて、溶媒を除去し、予め相分離させることができる。硬化前に乾燥させて予め相分離させておくことは、防眩層中の溶媒を効果的に除去でき、かつ所望の大きさの凹凸を設けることができるという利点がある。
【００８６】
コーティング組成物の塗布により得られた塗膜を、または乾燥させた塗膜を、硬化させることによって、防眩層が形成される。この硬化は、必要に応じた波長の光を発する光源を用いて光を照射することによって行うことができる。照射する光として、例えば露光量０．１〜１．５Ｊ／ｃｍ２の光、好ましくは０．３〜１．５Ｊ／ｃｍ２の光を用いることができる。またこの照射光の波長は特に限定されるものではないが、例えば３６０ｎｍ以下の波長を有する照射光などを用いることができる。このような光は、高圧水銀灯、超高圧水銀灯などを用いて得ることができる。このように光を照射することによって防眩層を硬化させることができる。またこのような光の照射は、相分離も促進することができ、これによりコーティング組成物に含まれる溶媒の乾燥ムラに起因する表面形状のムラを回避できるという利点もある。
【００８７】
こうして形成される本発明の耐候性防眩フィルムは、自然発生的に凹凸配置が決まる、不規則な凹凸形状の防眩層を有することとなる。
【００８８】
本発明の耐候性防眩フィルムは、耐候性防眩フィルムのＲａ（粗さ曲線の算術平均粗さ）およびＲｚ（粗さ曲線の最大高さ粗さ）が下記条件：
【数８】
0005237745.tif 000011
【数９】
0005237745.tif 000012
を満たす関係にあるのが好ましい。ここで、粗さ曲線の算術平均粗さ（Ｒａ）および粗さ曲線の最大高さ粗さ（Ｒｚ）とは、ＪＩＳ  Ｂ  ０６０１−２００１において規定されるパラメーターである。
【００８９】
耐候性防眩フィルムのＲａ（粗さ曲線の算術平均粗さ）が０．０５μｍ以上０．５μｍ以下であることによって、優れた防眩性、モアレの発生がないこと、耐擦傷性に優れるなどの利点がある。また、耐候性防眩フィルムのＲｚ（粗さ曲線の最大高さ粗さ）が０．５μｍ以上２．０μｍ以下であることによって、優れた防眩性、モアレの発生がないこと、耐擦傷性に優れるなどの利点がある。
【００９０】
粗さ曲線の算術平均粗さ（Ｒａ）は、粗さ曲線からその平均線の方向に基準長さだけを抜き取り、この抜取り部分の平均線の方向にＸ軸を、縦倍率の方向にＹ軸を取り、粗さ曲線をｙ＝ｆ(ｘ)で表したときに、下記式によって求められる値をマイクロメートル（μｍ）で表したものをいう。
【００９１】
【数１０】
0005237745.tif 000013
【００９２】
防眩層表面の粗さ曲線の算術平均粗さ（Ｒａ）は、例えば（株）ミツトヨ社製、評価型表面粗さ測定機などを用いて、ＪＩＳ  Ｂ  ０６０１−２００１に準拠して測定することができる。
【００９３】
粗さ曲線の最大高さ粗さ（Ｒｚ）は、粗さ曲線からその平均線の方向に基準長さだけを抜き取り、この抜取り部分の山頂線と谷底線との間隔を粗さ曲線の縦倍率の方向に測定し、この値をマイクロメートル（μｍ）で表したものをいう。防眩層表面の粗さ曲線の最大高さ粗さ（Ｒｚ）は、例えば（株）ミツトヨ社製、評価型表面粗さ測定機などを用いて、ＪＩＳ  Ｂ  ０６０１−２００１に準拠して測定することができる。
【００９４】
本発明の耐候性防眩フィルムは、Ｓｍが２００μｍ以下であるのが好ましく、１５０μｍ以下であるのがさらに好ましい。下限は５μｍであるのが好ましい。ここでＳｍとは、表面の粗さ曲線要素の平均長さであり、一般に粗さ曲線の山谷平均間隔または凹凸の平均間隔と言われるものである。Ｓｍは、例えば（株）キーエンス製、超深度形状測定顕微鏡などを用いて、ＪＩＳ  Ｂ０６３３に準拠して測定することができる。なお、ＪＩＳ  Ｂ０６３３は、ＩＳＯ  ４２８８を翻訳し、技術的内容及び規格票の様式を変更することなく作成した日本工業規格である。
【００９５】
本発明の防眩フィルムは、全光線透過率が８０％以上であるのが好ましく、８５％以上であるのがより好ましい。特に本件発明においては、樹脂粒子を含有していないため、上記のように高い全光線透過率を達成することが可能となる。全光線透過率（Ｔｔ(％)）は、防眩フィルムに対する入射光強度（Ｔ０）と防眩フィルムを透過した全透過光強度（Ｔ１）とを測定し、下記式により算出される。
【００９６】
【数１１】
0005237745.tif 000014
【００９７】
全光線透過率の測定は、例えばヘイズメーター（日本電色工業株式会社製）を用いて測定することができる。
【００９８】
本発明の防眩フィルムは、ヘイズが２０％以下であるのが好ましく、１０％以下であるのがより好ましい。本発明によって、上記の通りヘイズが低く、かつ防眩性に優れるという、優れた性能を有する防眩フィルムを調製することができる。ヘイズが低いことの利点として、防眩フィルムを液晶表示装置に設けた場合に、表示される画像の鮮明性を損なわないこと、白ぼけが発生しにくいことなどが挙げられる。このようなヘイズの低い防眩フィルムは、特に高詳細液晶表示装置に表示される画像の鮮明性を損なわないという利点がある。
【００９９】
ヘイズは、ＪＩＳ Ｋ７１０５に準拠して、下記式より算出することができる。
【数１２】
0005237745.tif 000015
Ｈ：ヘイズ（曇価）（％）
Ｔｄ：拡散透光率（％）
Ｔｔ：全光線透過率（％）
【０１００】
ヘイズの測定は、例えばヘイズメーター（日本電色工業株式会社製）を用いて測定することができる。
【実施例】
【０１０１】
以下の実施例により本発明をさらに具体的に説明するが、本発明はこれらに限定されない。実施例中、「部」および「％」は、ことわりのない限り、重量基準による。
【０１０２】
調製例１  不飽和二重結合含有アクリル共重合体の調製
イソボロニルメタクリレート  １７１．６ｇ、メチルメタクリレート  ２．６ｇ、メタクリル酸  ９．２ｇからなる混合物を混合した。この混合液を、攪拌羽根、窒素導入管、冷却管及び滴下漏斗を備えた１０００ｍｌ反応容器中の、窒素雰囲気下で１１０℃に加温したメチルイソブチルケトン  ３３０．０ｇに、ターシャルブチルペルオキシ−２−エチルヘキサノエート  １．８ｇを含むプロピレングリコールモノメチルエーテル  ８０．０ｇ溶液と同時に３時間かけて等速で滴下し、その後、１１０℃で３０分間反応させた。その後、ターシャルブチルペルオキシ−２−エチルヘキサノエート  ０．２ｇをプロピレングリコールモノメチルエーテル  １７．０ｇの溶液を滴下してテトラブチルアンモニウムブロマイド  １．４ｇとハイドロキノン０．１ｇを含む５．０ｇのプロピレングリコールモノメチルエーテル溶液を加え、空気バブリングしながら、４−ヒドロキシブチルアクリレートグリシジルエーテル  ２２．４ｇとプロピレングリコールモノメチルエーテル  ５．０ｇの溶液を２時間かけて滴下し、その後５時間かけて更に反応させた。数平均分子量５，５００、重量平均分子量１８，０００の不飽和二重結合含有アクリル共重合体を得た。この樹脂は、Ｓｐ値：１０．０であった。
【０１０３】
実施例１
官能性不飽和二重結合含有モノマーであるジペンタエリスリトールヘキサアクリレート（ＳＰ値：１２．１）４８重量部、ペンタエリスリトールトリアクリレート（ＳＰ値：１２．７）２４重量部、トリエチレングリコール−トリメチロールプロパントリアクリレート（ＳＰ値：１１．６）２４重量部と、調製例１のアクリル共重合体（ＳＰ値：１０．０）４重量部、光重合開始剤α−ヒドロキシシクロヘキシルフェニルケトン５重量部を、イソプロピルアルコール（ＳＰ値：１１．５）およびメチルイソブチルケトン（ＳＰ値：８．３）を溶媒として表中に記載の量を使用し、不揮発分が４５％になるように調製した。
この溶液を、環境温度２３℃で、厚さ１００μｍのポリエチレンテレフタレートフィルム基板に、バーコータ―（Ｎｏ．７）にてバーコート塗装し、膜厚が４μｍとなるように８０℃で１分で乾燥した。その後、この塗膜フィルムを８０Ｗ高圧水銀ランプで紫外線を５００ｍＪ／ｃｍ２のエネルギーとなるように照射して、耐候性の防眩層を形成し、耐候性防眩フィルムを得た。
【０１０４】
実施例２
実施例１において、ジペンタエリスリトールヘキサアクリレートが２４重量部、トリエチレングリコールトリメチロールプロパントリアクリレートが４８重量部であることを除いては、すべて同じ調製法で、耐候性の防眩層を形成し、耐候性防眩フィルムを得た。
【０１０５】
実施例３
実施例１において、ジペンタエリスリトールヘキサアクリレートが６６重量部、トリエチレングリコールトリメチロールプロパントリアクリレートが６重量部であることを除いては、すべて同じ調製法で、耐候性の防眩層を形成し、耐候性防眩フィルムを得た。
【０１０６】
実施例４
実施例１において、トリエチレングリコールトリメチロールプロパントリアクリレート２４重量部の代わりに、トリプロピレングリコールトリメチロールプロパントリアクリレート（ＳＰ値：１１．２）２４重量部を用いたことを除いて、すべて同じ調製法で、耐候性の防眩層を形成し、耐候性防眩フィルムを得た。
【０１０７】
実施例５
実施例１において、トリエチレングリコールトリメチロールプロパントリアクリレート２４重量部の代わりに、ヘキサエチレングリコールトリメチロールプロパントリアクリレート（Ｍ−３６０）（ＳＰ値：１２．３）２４重量部を用いたことを除いてはすべて同じ調製法で、耐候性の防眩層を形成し、耐候性防眩フィルムを得た。
【０１０８】
実施例６
実施例１において、トリエチレングリコールトリメチロールプロパントリアクリレート２４重量部の代わりに、ヘキサプロピレングリコールトリメチロールプロパントリアクリレート（Ｍ−３２０）（ＳＰ値：１１．６）２４重量部を用いたことを除いてはすべて同じ調製法で、耐候性の防眩層を形成し、耐候性防眩フィルムを得た。
【０１０９】
比較例１
実施例１において、トリエチレングリコールトリメチロールプロパントリアクリレートを用いず、そしてジペンタエリスリトールヘキサアクリレートを７２重量部用いたことを除いては、すべて同じ調製法で、防眩層を形成し、防眩フィルムを得た。
【０１１０】
比較例２
実施例１において、トリエチレングリコールトリメチロールプロパントリアクリレートを用いず、そしてジペンタエリスリトールヘキサアクリレート４８重量部、ペンタエリスリトールトリアクリレート４８重量部を用いたことを除いて、すべて同じ調製法で、防眩層を形成し、防眩フィルムを得た。
【０１１１】
比較例３
実施例１において、トリエチレングリコールトリメチロールプロパントリアクリレート２４重量部の代わりに、トリメチロールプロパントリアクリレート２４重量部を用いたことを除いてはすべて同じ調製法で、防眩層を形成し、防眩フィルムを得た。
【０１１２】
比較例４
実施例１において、トリエチレングリコールトリメチロールプロパントリアクリレート２４重量部の代わりに、トリプロピレングリコールジアクリレート２４重量部を用いたことを除いてはすべて同じ調製法で、防眩層を形成し、防眩フィルムを得た。
【０１１３】
比較例５
実施例１において、トリエチレングリコールトリメチロールプロパントリアクリレート２４重量部の代わりに、トリシクロデカンジメタノールアクリレート２４重量部を用いたことを除いてはすべて同じ調製法で、防眩層を形成し、防眩フィルムを得た。
【０１１４】
比較例６
実施例１において、トリエチレングリコールトリメチロールプロパントリアクリレート２４重量部の代わりに、ナノエチレングリコールジアクリレート２４重量部を用いたことを除いてはすべて同じ調製法で、防眩層を形成し、防眩フィルムを得た。
【０１１５】
比較例７
比較例１において、紫外線吸収剤としてチヌビン３８４−２を３重量部および光安定剤としてチヌビン２９２を２重量部をさらに添加したことを除いてはすべて同じ調製法で、防眩層を形成し、防眩フィルムを得た。
【０１１６】
上記実施例および比較例により得られた耐候性防眩層を有する耐候性防眩フィルムについて、以下の評価試験を行った。得られた結果を下記表に示す。
【０１１７】
初期外観
上記実施例および比較例によって得られた耐候性防眩層について、下記ＡＳＴＭ Ｇ１５４準拠耐候試験を行う前の塗膜外観を、目視によって下記基準に基づいて評価した。
○：塗膜の剥がれまたは割れといった欠陥はみられない
×：塗膜の剥がれまたは割れといった欠陥がみられる
【０１１８】
耐候試験後の塗膜状態
ＡＳＴＭ(American Standards Testing Material) Ｇ１５４に準拠した耐候試験（１サイクル：６０℃において３１３ｎｍの波長の光を４時間照射し次いで５０℃暗室において４時間維持する、を２５サイクル繰り返した。）を行った後の塗膜外観を、目視によって下記基準に基づいて評価した。
○：耐候試験の前後において塗膜外観に大きな変化はみられない
△：一部塗膜の剥がれまたは割れが生じている
×：塗膜の剥がれまたは割れが多く生じている
【０１１９】
防眩性
得られた耐候性防眩フィルムの防眩層表面へ、蛍光灯を映り込ませ、その時の映り込んだ蛍光灯端部の見え方により、防眩性を目視評価した。
○：蛍光灯の端部がぼやけて見える
△：蛍光灯の端部がにじんで見える
×：蛍光灯の端部がはっきりと見える
【０１２０】
全光線透過率
得られた耐候性防眩フィルムの全光線透過率（％）を、日本電色工業株式会社製、型式ＮＤＨ−２０００「ホウホウ３」に基づいて測定した。
【０１２１】
密着性試験
得られた耐候性防眩フィルムの防眩層面にカッターナイフでｌｍｍ間隔のキズを縦１１本、横１１本入れ、計１００個の升目を作製した。次いで、ニチバンセロテープ(登録商標)をその上から完全に密着させ、フィルムに対して４５度方向に一気に引き剥がし、フィルムに完全に残存する升目数により評価した。
【０１２２】
鉛筆硬度
得られた耐候性防眩フィルムの防眩層について、ＪＩＳ  Ｋ５６００−５−４（１９９９）、ひっかき硬度（鉛筆法）に従って防眩層の鉛筆硬度を測定した。
【０１２３】
耐スチールウール性
得られた耐候性防眩フィルムの防眩層面において、スチールウール＃１０００を、１０００ｇ／ｃｍ２の荷重で１０往復させた後に生じた表面の傷跡の度合いを目視により評価した。
○：傷跡は確認されない
△：幾つかの傷跡が確認される
×：多数の傷跡が確認される
【０１２４】
粗さ曲線の算術平均粗さ（Ｒａ）
得られた耐候性防眩フィルムの防眩層表面上の凹凸の粗さ曲線の算術平均粗さ（Ｒａ）を、キーエンス製、超深度形状測定顕微鏡を用いてＪＩＳ−Ｂ０６０１に準拠して測定し、Ｒａ値を得た。
【０１２５】
粗さ曲線の最大高さ粗さ（Ｒｚ）
得られた耐候性防眩フィルムの防眩層表面上の凹凸の粗さ曲線の最大高さ粗さ（Ｒｚ）を、キーエンス製、超深度形状測定顕微鏡を用いてＪＩＳ−Ｂ０６０１に準拠して測定し、Ｒｚ値を得た。
【０１２６】
表面の粗さ曲線要素の平均長さ（Ｓｍ）
得られた耐候性防眩フィルムの防眩層表面の粗さ曲線要素の平均長さ（Ｓｍ）を、キーエンス製、超深度形状測定顕微鏡を用いてＪＩＳ−Ｂ０６３３に準拠して測定し、Ｓｍ値を得た。
【０１２７】
【表１】
0005237745.tif 000016
【０１２８】
【表２】
0005237745.tif 000017
＊ＩＲ＃１８４：長瀬産業社イルガキュア＃１８４、1-ヒドロキシ-シクロヘキシル-フェニル-ケトン（光重合開始剤）
チヌビン＃３８４−２：チバスペシャルティケミカル社、ベンゾトリアゾール系紫外線吸収剤
チヌビン＃１２３：チバスペシャルティケミカル社、ヒンダードアミン系光安定剤
【０１２９】
上記表に示されるように、実施例の耐候性防眩性コーティング組成物によって形成された防眩性フィルムは、耐候外観にも優れることから、耐候性に優れることが確認できた。実施例の防眩性フィルムはまた、初期密着性も高く、実用に十分な硬度（鉛筆硬度）を有していることが確認できた。実施例の防眩性フィルムはさらに、紫外線吸収剤および光安定剤の何れも含まないにもかかわらず、耐候試験後の目視評価において黄変が少ないという特徴も有していた。一方、比較例１〜３および５より得られた防眩性フィルムは、耐候試験後の塗膜状態が劣っており、十分な耐候性を有していないことが確認できた。また比較例１〜３および５より得られた防眩性フィルムは、実施例のものと比較して、耐候試験後のヘイズ値がいずれも高くなっており、経時により視認性が悪化することが確認できた。
比較例４より得られた防眩性フィルムは、防眩性、密着性および耐スチールウール性に劣るものであった。比較例６により得られた防眩性フィルムは密着性および耐スチールウール性に劣るものであることが確認できた。比較例７は、比較例１に紫外線吸収剤および光安定剤を添加剤として含めたものである。この比較例７においては、比較例１に対して耐候試験後の塗膜状態が改善されているものの、密着性および耐スチールウール性に劣るものであることが確認できた。
【産業上の利用可能性】
【０１３０】
本発明の耐候性防眩性コーティング組成物は、基材上に塗布し必要に応じて乾燥させた後に、硬化させるのみで、表面に凹凸を有する耐候性に優れた防眩層を設けることができる。本発明の耐候性防眩性コーティング組成物から得られる防眩層は耐候性に優れており、経時等による黄変が低減されており、さらに優れた表面硬度を有するという特徴を有している。そして本発明の耐候性防眩性コーティング組成物は、紫外線吸収剤などの耐候性安定剤を用いることなく、優れた耐候性が得られるという特徴を有しているため、優れた光学特性が求められるフラットパネルディスプレイにおいて好適に用いることができる。